(57)【特許請求の範囲】
【請求項１】
光透過性基材上に塗布したマット層を有してなり、前記マット層はバインダー樹脂と顔料とを含み、前記顔料の平均粒子径と前記マット層の厚みとの比率が０．５〜３倍であり、前記顔料の粒子径の変動係数が２０％以上、３５％以下であり、前記顔料の平均粒子径が４〜１２μｍであり、ヘーズが６０％以上であることを特徴とする目隠し用シート。
【請求項２】
前記マット層の厚みが４〜８．５μｍであることを特徴とする請求項１記載の目隠し用シート。
【発明の詳細な説明】
【技術分野】
【０００１】
本発明は、窓ガラスや間仕切りなどに用いられる目隠しシートに関する。
【背景技術】
【０００２】
近年、商業施設の大面積透明窓ガラス等の一部等を目隠しするために、目隠し用シートを貼合することが行なわれている。この目隠し用シート（例えば特許文献１参照）は、光透過性基材表面に微細な凹凸が有り、透過光線が散乱されるので外からの視界が妨げられる。
【０００３】
一般に、目隠し用シートは、光透過性基材表面に微細な凹凸を施している。その凹凸を施す方法にはいくつかあり、代表的な方法として、光透過性基材表面に砂を打ち付け光透過性基材表面を荒らすサンドブラスト法と、光透過性基材表面に塗料を塗布乾燥しマット層を設ける塗工法がある。近年は量産性に優れた後者の塗工法をとることが多い。
【０００４】
この塗工法によるマット層は主に、バインダーとなる樹脂と顔料の混合物であり、その目隠し度と鏡面光沢度は樹脂と顔料の種類と量の選択によるところが大きい。
【０００５】
しかし、これらの手法では目隠し度が良好でも、マット層表面を見る角度により鏡面光沢度が変化し、見かけの外観に不具合が生じたり、あらゆる角度から入光する外光が反射することにより生じる反射公害の懸念が有った。
【先行技術文献】
【特許文献】
【０００６】
【特許文献１】特表２００９−５３０１４７号公報
【発明の概要】
【発明が解決しようとする課題】
【０００７】
そこで本発明は、光透過性基材表面のマット層において、鏡面光沢度の角度依存性が抑えることができる 目隠しシートを提供することを目的とする。
【課題を解決するための手段】
【０００８】
本発明者らは上記課題を解決すべく鋭意研究した結果、マット層の顔料として粒子径の変動係数が２０％以上である顔料を選択した。そして、粒子径の変動係数が２０％以上である顔料を含有することにより、光透過性基材表面のマット層において、鏡面光沢度の角度依存性も抑えた目隠しシートを得ることができることを見出した。
【０００９】
すなわち、本発明の目隠し用シートは、光透過性基材上に塗布したマット層を有してなり、前記マット層はバインダー樹脂と顔料とを含み、前記顔料の平均粒子径と前記マット層の厚みとの比率が０．５〜３倍であり、前記顔料の粒子径の変動係数が２０％以上、３５％以下であり、前記顔料の平均粒子径が４〜１２μｍであり、ヘーズが６０％以上であることを特徴とするものである。
【００１１】
なお、本発明でいう鏡面光沢度は、ＪＩＳ−Ｚ８７４１：１９９７に基づき光沢計を用いて測定した（単位は％）。鏡面光沢度は、マット層表面に入射した光の反射の程度を示すパラメータであり、この値が小さいほど低光沢度であるとされ、低光沢度であるほど艶消し効果があるものと判断される。４５度鏡面光沢度（Ｇ４５）とは、マット層表面の垂直方向を０度とし、ここから４５度傾いた角度で入射した１００の光が、反射側に４５度傾いた受光部にどれだけ反射（受光部に入射）するかを示すパラメータである。６０度鏡面光沢度（Ｇ６０）、７５度鏡面光沢度（Ｇ７５）も同様の考えによる。
【００１２】
また、本発明でいう平均粒子径は、コールターカウンター法によって測定した値である。
【００１３】
また、本発明でいう顔料の粒子径の変動係数は、顔料の粒子径のばらつきが平均粒子径に対してどの程度あるのかを表したものであり、その値は、粒子径の標準偏差を平均粒子径で除して求められた値の百分率値である。そして、粒子径の変動係数が小さいほど粒度分布が狭く、粒子径が均一で粒子サイズが揃っていることを意味し、逆に、粒子径の変動係数が大きいほど粒度分布が広く、粒子径が不均一で粒子サイズが揃っていないことを意味する。
【発明の効果】
【００１４】
本発明の目隠しシートを窓ガラスに貼ると、外部からの視界を十分妨げることができ、優れた目隠し効果が得られる。また、光透過性基材表面のマット層において、鏡面光沢度の角度依存性も抑えることができる。
【図面の簡単な説明】
【００１５】
【図１】目隠し用シートの一例を示す断面図
【図２】本発明の目隠し用シートの一実施形態を示す断面図
【発明を実施するための形態】
【００１６】
本発明の目隠し用シートは、光透過性基材上にマット層を有してなり、前記マット層はバインダー樹脂と顔料とを含み、前記顔料の粒子径の変動係数が２０％以上であることを特徴とするものである。以下、各構成要素の実施の形態について説明する。
【００１７】
本発明の目隠し用シートは、光透過性基材上にマット層を有する構成となっている。
【００１８】
光透過性基材としては、各種光透過性プラスチックフィルムや光透過性ガラスを用いることができる。例えば、ポリエチレンテレフタレート、ポリエチレンナフタレート、ポリカーボネート、ポリプロピレン、ポリエチレン、ポリ塩化ビニル、ポリスチレン、(メタ)アクリル酸エステル樹脂、フッ素系樹脂などからなるプラスチックフィルムを用いることができる。これら光透過性基材の厚みは特に制限されないが、６μｍ〜２ｍｍ程度とすることが好ましく、さらには１２μｍ〜２００μｍ程度とすることが好ましい。また、これらは全光線透過率が５０％以上のものが好ましく、７０％以上のものがより好ましく、９０％以上のものがさらに好ましい。紫外線吸収剤や光安定剤を含有しているものでも良い。
【００１９】
マット層は、バインダー樹脂と顔料とを含む。
【００２０】
マット層に含まれるバインダー樹脂としては、例えば、ポリ（メタ）アクリル酸系樹脂、ポリエステル樹脂、ポリ酢酸ビニル樹脂、ポリ塩化ビニル、ポリビニルブチラール樹脂、セルロース系樹脂、ポリスチレン／ポリブタジエン樹脂、ポリウレタン樹脂、アルキド樹脂、アクリル樹脂、不飽和ポリエステル樹脂、エポキシエステル樹脂、エポキシ樹脂、アクリルポリオール樹脂、ポリエステルポリオール樹脂、ポリイソシアネート、エポキシアクリレート系樹脂、ウレタンアクリレート系樹脂、ポリエステルアクリレート系樹脂、ポリエーテルアクリレート系樹脂、フェノール系樹脂、メラミン系樹脂、尿素系樹脂、ジアリルフタレート系樹脂等の熱可塑性樹脂または熱硬化性樹脂が挙げられる。バインダー樹脂としては、これらの１種又は２種以上の混合物が用いられ、使用するフィルム基材への接着性、光透過性、使用する顔料の分散性等を考慮し、選択することができる。
【００２１】
マット層に含まれる顔料としては、シリカ、アルミナ、タルク、クレイ、炭酸カルシウム、炭酸マグネシウム、硫酸バリウム、水酸化アルミニウム、二酸化チタン、酸化ジルコニウムなどの無機粒子、アクリル系樹脂粒子、シリコーン系樹脂粒子、ナイロン系樹脂粒子、スチレン系樹脂粒子、ポリエチレン系樹脂粒子、ベンゾグアナミン系樹脂粒子、ウレタン系樹脂粒子などの樹脂粒子があげられる。本発明では無機粒子を用いても良いが、球形の樹脂粒子を用いると、鏡面光沢度の角度依存性をより抑えることができるので、球形の樹脂粒子が好ましく用いられる。
【００２２】
本発明では、マット層の顔料として粒子径の変動係数が２０％以上である顔料を含有することにより、鏡面光沢度の角度依存性を抑えることができた。この理由は定かではないが、以下のように考えられる。
【００２３】
まず、種々の入射角での入射光の反射光量を調べて見ると、マット層の表面に対して鉛直方向に近い角度の反射光量を抑えるには、単に表面が粗れていれば低光沢になるが、Ｇ４５、Ｇ６０およびＧ７５のように水平方向に近い角度から入射した光の反射量を抑えるには、単に粗れているだけでは低光沢にならない場合があった。鋭意検討した結果、鉛直に近い方向からの入射光の反射を抑えるには、マット層の表面の小さな凹凸で均一に粗らす手段でも有効であるが、水平に近い方向からの入射光の反射を抑えるには、小さな凹凸だけでは達成できず、大きくて深い凹凸が存在している必要があることが判った。
【００２４】
以下、図を用いて説明を行なう。まず、粒子径の変動係数が２０％以下の顔料は、その値が小さいので、顔料の粒子径は比較的揃っている。そして、粒子径の変動係数が２０％以下の顔料を含むマット層では、顔料の粒子径が揃っているので、マット層の表面には、小さくて浅い凹凸ができやすい（図１）。一方、粒子径の変動係数が２０％以上の顔料は、その値が大きいので、顔料の粒子径は不揃いである。そして、粒子径の変動係数が２０％以上の顔料を含むマット層では、顔料の粒子径が揃っていないので、マット層の表面には大きくて深い凹凸と、小さな凹凸の両方が併存しているものができやすい（図２）。
【００２５】
そして図２のように、粒子径の変動係数が２０％以上の顔料を含むマット層では、水平方向に近い角度から入射した光は、大きい凸部分で遮られ、反対方向へは到達し難く、遮られた光は、小さい凹凸で吸収されるか、乱反射されて減衰すると考えられる。従って、粒子径が揃っていない顔料が存在し大きくて深い凹凸があることにより、鏡面光沢度の角度依存性を抑えることができると考えられる。
【００２６】
以上のように、本発明では、マット層の顔料として粒子径の変動係数が２０％以上である顔料を含有することにより、マット層の表面に大きくて深い凹凸と小さい凹凸が存在し、鏡面光沢度の角度依存性を抑えることができる。なお、顔料の粒子径の変動係数は、２５％以上がよりに好ましく、３０％以上がさらに好ましい。
【００２７】
また、顔料の平均粒子径は、マット層の厚みにより異なるため一概には言えないが、４〜１２μｍが好ましい。顔料の平均粒子径が４μｍ以上であると、マット層の表面に大きくて深い凹凸が生じやすくなり、鏡面光沢度の角度依存性を抑えやすくなる。また、顔料の平均粒子径が１２μｍ以下であれば、顔料の塗膜からの脱落を防ぎやすくなる。なお、顔料の平均粒子径は、４．５〜１１μｍがよりに好ましく、５〜１０μｍがさらに好ましい。
【００２８】
さらに、顔料の平均粒子径は、マット層の厚みに対して０．５〜３倍が好ましい。顔料の平均粒子径がマット層の厚みに対して０．５倍以上であると、マット層の表面に大きくて深い凹凸が生じやすくなり、鏡面光沢度の角度依存性を抑えやすくなる。また、顔料の平均粒子径がマット層の厚みに対して３倍以下であれば、顔料の塗膜からの脱落を防ぎやすくなる。なお、顔料の平均粒子径は、マット層の厚みに対して０．６〜２．５倍がより好ましく、０．７〜２倍がさらに好ましい。
【００２９】
また、顔料の含有量は、要求される隠蔽性や光沢度が異なるため一概には言えないが、バインダー樹脂１００重量部に対して２０〜８０重量部にするのが好ましい。バインダー樹脂１００重量部に対して、顔料の含有量を２０重量部以上とすることにより、目隠し効果が十分にしやすくなり、８０重量部以下とすることにより、基材との接着性を保つことができる。なお、顔料の含有量は、バインダー樹脂１００重量部に対して３０〜７０重量部とすることがより好ましく、４０〜６０重量部とすることがさらに好ましい。
【００３０】
さらに本発明では、マット層の厚みは、顔料の粒子径により異なるが４〜８．５μｍであることが好ましい。マット層の厚みを４μｍ以上とすることにより、マット層の表面には大きくて深い凹凸ができやすくなり、鏡面光沢度の角度依存性を抑えやすくなる。また、マット層の厚みを８μｍ以下とすることにより、粒子がマット層に埋れにくくなるので、マット層の表面には大きくて深い凹凸ができやすくなる。なお、マット層の厚みは、４．５〜８μｍであることがより好ましく、５〜７．５μｍであることがさらに好ましい。
【００３１】
以上の目隠し用シートの目隠し効果の指標としては、ＪＩＳ  Ｋ７１３６：２０００のヘーズが６０％以上であることが好ましい。
【００３２】
プラスチックフィルムのマット層とは反対側の面には、被着体に貼り合わせるための接着層を設けることが好ましい。接着層としては、アクリル系感圧接着剤、ゴム系感圧接着剤などの感圧接着剤、ホットメルト接着剤などの接着剤の他、熱圧着可能な熱可塑性樹脂フィルムなどを用いることができる。感圧接着剤を用いる場合、接着層上には、目隠し用シートの取り扱い性を損なわないようにセパレータを貼り合わせておくことが好ましい。セパレータとしては、各種合成樹脂フィルムに離型処理を施したものなどを使用することができる。
【００３３】
なお、マット層、および接着層には、紫外線吸収剤、または紫外線遮蔽剤を添加しても良い。そうすることによって、目隠し用シートを貼合した被着体の内側にある物の紫外線劣化を防ぐことができる。
【００３４】
上述したマット層、接着層中には、硬化剤、レベリング剤などの添加剤を添加してもよい。
【００３５】
以上のようなマット層、接着層を設ける方法としては、各層を構成する材料を、適宜必要に応じて添加剤や希釈溶剤等を加えて塗布液として調整して、当該塗布液を従来公知のコーティング方法により塗布、乾燥する方法があげられる。
【００３６】
以上説明した本発明の目隠し用シートは、主として、窓ガラスや間仕切りなどの外側、または内側に貼り付けて使用されるが、接着層のないマットフィルムを透明ガラス窓の外側、または内側に吊るしても同様の効果が得られる。
【実施例】
【００３７】
以下、実施例により本発明を更に説明する。なお、「部」、「％」は特に示さない限り、重量基準とする。
【００３８】
１．目隠し用シートの作製
基材として、厚み５０μｍのＰＥＴフィルム（ＨＢ３：帝人デュポン社）を使用し、その一方の面に、下記処方の塗布液をそれぞれバーコート法により乾燥後の厚みが表１の厚みとなるように塗布した。各塗布液の各顔料の粒子径の変動係数、平均粒子径を表１に示す。各塗布液の固形分はいずれも３０％に調製した。
【００３９】
その後、乾燥を行ってマット層を形成し、実施例１〜１２および比較例１〜６の目隠し用シートを作製した。各マット層の厚みは、後述の表１に示した。
【００４０】
＜目隠し用シート塗布液の処方＞
・樹脂（固形分３５．２％）                                ４１．８部
（916-257スプラクリヤーTXF：ミクニペイント株式会社）
・触媒（固形分７８．５％）                                  ４．２部
（D14-354：ミクニペイント株式会社）
・表１記載の顔料                                            ９．０部
・希釈溶剤                                                ３５．０部
【００４１】
なお、表１記載の 粒子径の変動係数３２％、平均粒子径５μｍの顔料は積水化成品工業株式会社のＭＢ２０Ｘ−５、粒子径の変動係数３５％、平均粒子径７μｍの顔料は積水化成品工業株式会社のＭＢＸ−８、粒子径の変動係数３５％、平均粒子径１０μｍの顔料はガンツ化成株式会社のＧＭ１００７Ｓ、粒子径の変動係数１０％、平均粒子径３μｍの顔料は東芝シリコーン株式会社のトスパール１３０、粒子径の変動係数１０％、平均粒子径１０μｍの顔料は綜研化学株式会社ＭＸ１０００ＫＳを用いた。
【００４２】
【表１】
0005976334.tif 000002
【００４３】
ＣＶ：顔料の粒子径の変動係数（％）
Ｒ：顔料の平均粒子径（μｍ）
Ｔ：マット層の厚み（μｍ）
Ｒ/Ｔ：顔料の平均粒子径をマット層の厚みで割った値（倍）
【００４４】
２．評価
各実験例で得られた目隠し用シートについて、下記の方法で鏡面光沢度の角度依存性の評価をした。結果を表２に示す。
【００４５】
表２より、Ｇ４５、Ｇ６０及びＧ７５の最大値を最小値で割った値が小さいほど、鏡面光沢度の角度依存性が低いことが認められる。
【００４６】
評価結果
【表２】
0005976334.tif 000003
【００４７】
鏡面光沢度の最大値／最小値：Ｇ４５、Ｇ６０及びＧ７５の最大値を最小値で割った値
【００４８】
３．考察
表２から以下のことが理解できる。
実施例１〜１２の目隠し用シートは、顔料を含み、顔料の粒子径の変動係数が２０％以上であり、Ｇ４５、Ｇ６０及びＧ７５の最大値を最小値で割った値が１．０４〜１．４５と小さい値となり、鏡面光沢度の角度依存性が低いことが認められた。
特に、実施例９〜１２の目隠し用シートは、顔料の粒子径の変動係数が３５％と大きく、また顔料の平均粒子径も１０μｍと大きいので、Ｇ４５、Ｇ６０及びＧ７５の最大値を最小値で割った値が１．０４〜１．２１と小さい値となり、鏡面光沢度の角度依存性をさらに低くすることができた。
【００４９】
一方、比較例１〜６の目隠し用シートは、顔料の粒子径の変動係数が２０％以上から外れるので、Ｇ４５、Ｇ６０及びＧ７５の最大値を最小値で割った値が１．４７〜２．３４と大きくなり、鏡面光沢度の角度依存性が高いことが認められた。
【００５０】
したがって、顔料を含み、顔料の粒子径の変動係数、顔料の平均粒子径とマット層の厚みを特定の範囲とした本発明の優位性は示されている。
【００５１】
以上のように、すべての実施例の目隠し用シートにおいて、Ｇ４５、Ｇ６０及びＧ７５の最大値を最小値で割った値が、比較例の目隠し用シートと比べて小さく、鏡面光沢度の角度依存性が低いことが認められた。また、目隠し用シートの目隠し効果の指標として、実施例のヘーズは６０％以上で良好な目隠し効果が得られることが確認できた。
【符号の説明】
【００５２】
１・・・・目隠し用シート
２・・・・光透過性基材
３・・・・マット層
３１・・・バインダー樹脂
３２・・・顔料
【図１】
0005976334.tif 000004
【図２】
0005976334.tif 000005